마그네슘 기반 합금 은 Ytterbium ( 이터븀 ) , Beryllium ( 베릴륨 ) , Dysprosium ( 디스프로슘 ) , Calcium ( 칼슘 ) , Yttrium ( 이트륨 ) , Lanthanum ( 란타넘 ) , Scandium ( 스칸듐 ) 그리고 Thorium ( 토륨 ) ( % Yb +% Be +% Dy +% Th +% Ca +% Y +% La +% Sc ) 이 많이 들 어 있 어 이 점 이 있 다 . 일부 예 에서 % Yb +% Be +% Dy +% Th +% Ca +% Y +% La +% Sc 은 합금 을 더 쉽 게 만드 는 데 기여 한다 . 특히 % Y 가 함유 된 일부 합금 의 경우 도 그러 하 다 . 이러 한 이유 로 , 일반 적 으로 무 의미 한 입자 형태 의 % Yb +% Be +% Dy +% Th +% Ca +% Y +% La +% Sc 의 합금 은 실시 예 에서 의미 가 있 다 . 일부 실시 형태 에서 , % Yb +% Be +% Dy +% Th +% Ca +% Y +% La +% Sc 는 일부 기계 적 특성 을 개선 시키 는 데 기여 한다 . 일부 실시 예 에서 , 특히 , 다른 합금 원소 와 적절 하 게 조합 될 때 % Yb +% Be +% Dy +% Th +% Ca +% Y +% La +% Sc 는 크리프 저항 을 증가 시키 는 데 기여 한다 . 일부 실시 예 에서 , 특히 , 다른 합금 원소 와 적절 하 게 조합 될 때 % Yb +% Be +% Dy +% Th +% Ca +% Y +% La +% Sc 는 내식 성 을 증가 시키 는 데 기여 한다 . % Yb +% Be +% Dy +% Th +% Ca +% Y +% La +% Sc 는 다른 합금 원소 에 대해 언급 된 많 은 특성 에 3 차 원소 로서 기여 할 수 있 다 . 일부 구현 에서 는 % Yb +% Be +% Dy +% Th +% Ca +% Y +% La +% Sc 가 % Li 의 긍정 적 인 효과 에 기여 할 수 있 다 . % Yb +% Be +% Dy +% Th +% Ca +% Y +% La +% Sc 구현 무게 기준 으로 0 . 06 % 이상 , 0 . 6 % 이상 , 1 . 2 %, 2 . 2 %, 3 . 2 %, 5 . 3 %, 7 . 8 % 이상 , 심지어 10 . 1 % 이상 이 다 . 일부 응용 에서 는 이전 에 설명 한 특성 을 더욱 강조 하 기 위해 , 더 높 은 % Yb +% Be +% Dy +% Th +% Ca +% Y +% La +% Sc 함량 이 바람직 하 다 . 다른 실시 양태 에서 , 11 . 2 중량 % 초과 , 16 . 2 % 초과 , 21 . 2 % 초과 , 25 . 2 % 초과 , 31 . 2 % 초과 의 % Yb +% Be +% Dy +% Th +% Ca +% Y +% La +% Sc 가 바람직 하 다 . 일부 예 에서 , 총 % Yb +% Be +% Dy +% Th +% Ca +% Y +% La +% Sc 의 양 이 제어 되 어야 하 고 과도 하 지 않 은지 확인 해야 하 며 , 이 는 내 부식 성 및 기계 적 특성 의 손상 을 일으킬 수 있 다는 점 을 발견 했 다 . 다른 예 에서 , % Yb +% Be +% Dy +% Th +% Ca +% Y +% La +% Sc 중량 기준 으로 는 28 . 8 % 미만 , 18 . 9 % 미만 , 9 . 8 % 미만 , 8 . 8 % 미만 , 6 . 9 % 미만 , 5 . 8 % 미만 , 4 . 1 % 미만 , 2 . 8 % 미만 , 1 . 2 % 미만 , 심지어 0 . 8 % 미만 이 선호 된다 . 한 구체 적 인 예 에서 % Yb +% Be +% Dy +% Th +% Ca +% Y +% La +% Sc 는 없 거나 , 바람직 하 지 않 은 불순물 로서 존재 한다 .